(57)【要約】【課題】ライトの灯りで照射されたエネルギーを畜光して，輝度が明るく残光時間が長く暗い場所での広告機能や特殊効果を狙って会場を演出したり，風船に取付け発光しながら飛ばすことの出来る生分解性畜光シートを開発する事にある。【解決手段】溶融した生分解性樹脂と蓄光材料を混合した後、プレス機、ハンマリング機、圧延機、レベリング機、カレンダー機、押圧機、展伸機、転伸機、の内の1つ以上で成型加工した事を特徴とする生分解性蓄光シート前記、生分解性樹脂は、微生物産生系、化学合成系、天然物利用系、添加物配合オレフィン系の1つ以上からなることを特徴とする生分解性蓄光シート【特許請求の範囲】
【請求項１】
溶融した生分解性樹脂と蓄光材料を混合した後、プレス機、ハンマリング機、圧延機、レベリング機、カレンダー機、押圧機、展伸機、転伸機、の内の1つ以上で成型加工した事を特徴とする生分解性蓄光シート
【請求項２】
前記、生分解性樹脂は、微生物産生系、化学合成系、天然物利用系、添加物配合オレフィン系の1つ以上からなることを特徴とする請求項１記載の生分解性蓄光シート
【発明の詳細な説明】
【技術分野】
【０００１】
本発明は、生分解する蓄光シートに関するものである。
【背景技術】
【０００２】
生分解性樹脂に畜光材を面着して畜光層を形成し、別の生分解性樹脂をもって、熱着、圧着、又は接着した生分解性畜光シートや畜光材と生分解性樹脂を混合し、シート状にしたものは提案されている。この生分解性樹脂は、主にポリビニルアルコール系を使用している技術が開示されている。
【特許文献１】特開2003-327958号公報
【発明の開示】
【発明が解決しようとする課題】
【０００３】
ポリビニルアルコール系を使用すれば、乾燥に時間がかかり、熱着、圧着、或いは接着と操作が複雑になるばかりか、先の発明の実施例では剥す方式を開示しており、大量生産は困難である事から、操作が簡単で短時間でしかも、大量生産が出来るという要求は高いものであった。
【課題を解決するための手段】
【０００４】
１.溶融した生分解性樹脂と蓄光材料を混合した後、プレス機、ハンマリング機、圧延機、レベリング機、カレンダー機,押圧機、展伸機、転伸機、の内の1つ以上で成型加工した事を特徴とする生分解性蓄光シートである。
２.前記生分解性樹脂は、微生物産生系、化学合成系、天然物利用系、添加物配合オレフィン系の1つ以上からなることを特徴とする１.記載の生分解性蓄光シートである。
【発明の効果】
【０００５】
本発明により、生分解性蓄光シートの製作操作が簡単で短時間で大量生産が出来きる様になった。
【発明を実施するための最良の形態】
【０００６】
本発明の生分解性蓄光シートについて説明する。生分解性樹脂は、微生物産生系（ポリヒドロキシブチレート・バリレート、ポリヒドロキシブチレート、マントリオースの1つ以上を含む）、化学合成系（ポリ乳酸、ポリブチレンサクシネート・アジペート、ポリブチレンサクシネート・カーボネート、ポリエチレンサクシネート、カプトラクトン、コポリエステル、ポリエステルアミド、改質ポリエステル、ポリエステルカーポネート、ポリブチレンサクシネート・カーボネート、ポリビニルアルコールの1以上を含む）、天然物利用系（酢酸セルロース、バクテリアセルロース、澱粉と脂肪族ポリエステルの混合したもの、化工澱粉、ハイアミロースコーンスターチ、セルロースとキトサンと澱粉を混合したもの、澱粉系の1つ以上を含む）、添加物配合オレフィン系（酸化触媒系添加物）樹脂を用いる。微生物産生系、化学合成系、天然物利用系、添加物配合オレフィン系いずれも分解されて低分子化合物になり、最終的には炭酸ガスと水になる。微生物産生系、化学合成系、天然物利用系、添加物配合オレフィン系の中で分解時間が速く、溶融温度が低く、尚且つ流動性が高いという三つの特性を持った物を使用すべきである。
【０００７】
本発明に用いる畜光材は、太陽光や電灯光などの光エネルギーを蓄積し、暗所で発光するものであれば、特に制限はなく、従来公知の各種のものを使用できる。例えば硫化亜鉛系、珪酸亜鉛系、硫化亜鉛カルシウム系、硫化ストロンチウム系、タングステン酸カルシウム系、アルミン酸ストロンチュウム系などが挙げられる。
【０００８】
本発明に用いる畜光材は、通常微粒子状で用いられ、その平均粒径は、10um〜500um、好ましくは、20um〜100umである。この畜光材と生分解性樹脂との配合割合は、得られる畜光層皮膜の輝度により選択する事が出来るが、生分解性樹脂に対し5wet％未満では輝度が低く、通常の使用用途ととしては不適切である。60wet％超えると配合した量に見合うだけの輝度を得る事が出来ない、従って輝度及び、経済性の観点から生分解性樹脂に対する畜光材配合量は、5〜50wet％、好ましくは、20〜40wet％にするのがよい。
【実施例１】
【０００９】
生分解性樹脂で分解時間が速く、溶融温度が低く、尚且つ流動性が高いという三つの特性を持った物を用いる。具体的には化学合成系のものが最も好ましくその系列のポリブチレンサクシネート・アジペートを使用した。温度約150〜200℃に調整した溶融機にて、生分解性樹脂の化学合成系であるポリブチレンサクシネート・アジペートを溶融した後、粒径約30umの希土類賦活ボーロンアルミン酸塩の蓄光材を40wet%になるように投入し混合した後、プレス機で成型加工し、本発明の生分解性蓄光シートを得た。
【実施例２】
【００１０】
温度約150〜200℃に調整した溶融機にて、生分解性樹脂の化学合成系であるポリブチレンサクシネート・アジペートを溶融した後、粒径約30umの希土類賦活ボーロンアルミン酸塩の蓄光材を40wet%になるように投入し混合した後、ハンマリング機で成型加工し、本発明の生分解性蓄光シートを得た。
【実施例３】
【００１１】
温度約150〜200℃に調整した溶融機にて、生分解性樹脂の化学合成系であるポリブチレンサクシネート・アジペートを溶融した後、粒径約30umの希土類賦活ボーロンアルミン酸塩の蓄光材を40wet%になるように投入し混合した後、圧延機で成型加工し、本発明の生分解性蓄光シートを得た。
【実施例４】
【００１２】
温度約150〜200℃に調整した溶融機にて、生分解性樹脂の化学合成系であるポリブチレンサクシネート・アジペートを溶融した後、粒径約30umの希土類賦活ボーロンアルミン酸塩の蓄光材を40wet%になるように投入し混合にした後、レベリング機で成型加工し、本発明の生分解性蓄光シートを得た。
【実施例５】
【００１３】
温度約150〜200℃に調整した溶融機にて、生分解性樹脂の化学合成系であるポリブチレンサクシネート・アジペートを溶融した後、粒径約30umの希土類賦活ボーロンアルミン酸塩の蓄光材を40wet%になるように投入し混合した後、カレンダー機で成型加工し、本発明の生分解性蓄光シートを得た。
【実施例６】
【００１４】
温度約150〜200℃に調整した溶融機にて、生分解性樹脂の化学合成系であるポリブチレンサクシネート・アジペートを溶融した後、粒径約30umの希土類賦活ボーロンアルミン酸塩の蓄光材を40wet%なるように投入し混合した後、押圧機で成型加工し、本発明の生分解性蓄光シートを得た。
【実施例７】
【００１５】
温度約150〜200℃に調整した溶融機にて、生分解性樹脂の化学合成系であるポリブチレンサクシネート・アジペートを溶融した後、粒径約30umの希土類賦活ボーロンアルミン酸塩の蓄光材を40wet%なるように投入し混合した後、展伸機で成型加工し、本発明の生分解性蓄光シートを得た。
【実施例８】
【００１６】
温度約150〜200℃に調整した溶融機にて、生分解性樹脂の化学合成系であるポリブチレンサクシネート・アジペートを溶融した後、粒径約30umの希土類賦活ボーロンアルミン酸塩の蓄光材を40wet%なるように投入し混合した後、転伸機で成型加工し、本発明の生分解性蓄光シートを得た。
【実施例９】
【００１７】
生分解性樹脂の化学合成系であるポリブチレンサクシネート・アジペートと粒径約30umの希土類賦活ボーロンアルミン酸塩の蓄光材の混合割合を変えて、シートを製造しMINOLTA LS-100輝度計にて測定した。
測定方法はポリブチレンサクシネート・アジペートと粒径約30umの希土類賦活ボーロンアルミン酸塩の蓄光材10.20.30.40wet％の4種類のシートを製造した。
測定条件は24時間以上遮光保存したサンプルを１５Ｗ卓上蛍光灯垂直下60cmに置き30分間照射して励起させ、照射停止後、時間経過に伴う残光輝度をMINOLTA LS-100輝度計（測定精度1mcd/平方メータ）を用いて測定した
【００１８】
【表１】
2006307048.tif 000002
上記表１結果として最適混合割合は20〜40wet％、好ましくは、20〜30wet％にするのが良い。
【実施例１０】
【００１９】
蓄光材は光のエネルギーを受けて発光するが、実施例９の表１に示す様に残光時間があり約10〜20分で可視可能（30〜40mcd/平方メータ）な範囲から外れ発光を目視では確認出来なくなる。本発明の生分解性蓄光シートを、イベントや結婚披露宴等で演出する時は、予めブラックライトや蛍光灯、その他の光りを照射しておいて演出開始で消灯して演出を行う。この場合でも演出時間約10〜20分間である。その時間に演出が出来なければ再度光りを照射したりブラックライトを使用したりして幻想の世界を作りだすことが可能である。しかもイベント、結婚披露宴等で、風船に取り付けリリース、蓄光シートを演出した後、回収不可能の場合でも生分解するので使用する事が可能となり、演出範囲が広くなる。